ТРУБА С ВНУТРЕННИМ АНТИКОРРОЗИОННЫМ ПОКРЫТИЕМ

Настоящее устройство относится к области строительства, а именно, к предохранению внутренней поверхности труб от механических повреждений, коррозии или от образования нежелательных отложений и может быть использовано при изготовлении, монтаже и ремонте трубопроводов, предназначенных для транспортирования нефти, нефтепродуктов, газов, других агрессивных сред, а также воды.
Известна труба с внутренним защитным покрытием и способ ее изготовления (пат. 2130147 РФ МПК6 F16L 13/00, 9/00, 1999), то есть труба с внутренним защитным покрытием, включает цилиндрический вкладыш, выполненный из полосового коррозионно-стойкого металла. Внутри цилиндрического вкладыша со стороны торца трубы установлен второй цилиндрический вкладыш также из полосового коррозионно-стойкого металла. Первый вкладыш создают внутри конца трубы сваркой продольным коррозионным швом с одновременным закреплением этим же сварным швом к внутренней поверхности трубы. Второй цилиндрический вкладыш создают на внутренней поверхности первого вкладыша сваркой продольным коррозионно-стойким швом, совпадающим по направлению и проекцией со швом первого цилиндрического вкладыша.
Недостатком является то, что в случае повреждения тела полосового материала одного из вкладышей агрессивная среда будет иметь контакт с внутренней поверхностью трубы, что в итоге приведет к ускорению коррозионных процессов.
Наиболее близким к данному устройству является устройство по патенту на изобретение №2221962, МПК F16L 58/08, от 20.12.2001 г, где металлическая труба с внутренним покрытием содержит внутри ее концов цилиндрические оболочки из коррозионно-стойкой стали, которые изготовлены из коррозионно-стойкой стали с большей величиной значения стандартного электродного потенциала, чем у металла трубы, которые по внутренней поверхности, включая концы внутреннего покрытия трубы, плакированы цилиндрическими оболочками, изготовленными из металла, имеющего величину значения стандартного электродного потенциала, не превышающего у металла трубы.
Недостатком данного устройства является сложность, необходимая в подборе материалов для защиты от коррозии.
В основу данного устройства положена задача создания трубы с внутренним антикоррозийным покрытием за счет дополнительной защиты от отложений в процессе нефте- и газодобычи и эксплуатации трубопроводов. Это расширяет эксплутационные качества используемых труб в сочетании с простотой в применении.
Данная задача решается при помощи устройства, содержащего трубу с внутренним антикоррозионным покрытием, содержащая цилиндрическую оболочку из коррозионно-стойкой стали, внутренняя поверхность которой обработана до высокого класса чистоты поверхности. Оболочка трубы изготовлена из металла с возможностью нанесения покрытия на основе нержавеющей стали, цинка, алюминия и других антикоррозионных материалов. Толщина внутреннего покрытия может составлять от 1 до 5 мм.
Применение антикоррозионного покрытия на металлическую трубу позволяет защитить от коррозии трубы, сохраняя механическую прочность. Дополнительная обработка внутренней поверхности трубы до высокого класса чистоты позволит снизить налипание различных отложений, содержащихся в нефти и газе и увеличить проходную способность трубопровода.
На (фиг.1) изображена металлическая труба с внутренним покрытием.
Металлическая труба 1 с внутренним покрытием 2, содержащая цилиндрическую оболочку 3 из металла на основе коррозионно-стойкой стали, которая обработана до высокого класса частоты поверхности. Оболочка изготовлена из металла с возможностью нанесения защитного покрытия на основе нержавеющей стали, цинка, алюминия или дюралюминия и других антикоррозионных материалов. Толщина покрытия может быть от 1 до 5 мм.
Внутреннюю поверхность стальной трубы 1 диаметром 73 мм с толщиной стенки 5,5 мм очищают от окалины и продуктов коррозии. Внутри трубы 1 устанавливают любым из известных способов, например, путем холодной посадки цилиндрическую оболочку из коррозионно-стойкой стали марки Х18Н10Т. Затем внутреннюю поверхность трубы обрабатывают шлифованием до 10 класса частоты, имеющей зеркальный блеск. Затем после проведения операций по подготовке кромок под сварку, трубы могут свариваться в трубопровод. Толщина зеркального слоя в данном случае составляет (1,5-2) мм. Такая обработанная поверхность при эксплуатации существенно снизит налипание парафина и других включений нефти и газа при прохождении по трубопроводу, увеличит
проходную способность. Данное покрытие может использоваться в насосно-компрессорных трубах в скважинах при добыче нефти и газа.
При этом увеличится межремонтный срок трубопровода или скважины. Данная конструкция трубы не предполагает внесение изменений в ранее установленный технологический процессе по эксплуатации и ремонту трубопроводов и скважин. Данное покрытие обладает механической и антикоррозийной стойкостью.
Использование данной металлической трубы с внутренним антикоррозийным покрытием способствует расширению эксплуатационных характеристик труб за счет дополнительной защиты от различных отложений при простоте использования.